МАТЕРИАЛ ДЛЯ НАРУЖНОЙ ОТДЕЛКИ СТЕНОВЫХ ПАНЕЛЕЙ
MATERIAL FOR EXTERIOR FINISH OF WALL PANELS

Изобретение относится к составам отделочных материалов, используемых в производстве стеновых железобетонных панелей.
Известен материал длю наружной отделки стеновых панелей «гламрок», состоящий из смеси окрашенного заполнителя и синтетического полимерного связующего [1].
Задачей изобретения является получение водостойкого и легкого материала для наружной отделки становых панелей.
Технический результат достигается тем, что в материале для наружной отделки стеновых панелей, состоящем из смеси окрашенного заполнителя и синтетического полимерного связующего, в качестве заполнителя используют крошку пеностекла с оплавленной поверхностью, причем объемное соотношение крошки и связующего составляет 9:1-7:1.
В составе материала может быть использована крошка цветного пеностекла размером 3-10 мм, полученного за счет введения в шихту окрашивающих добавок (например, оксидов хрома, меди, железа, кобальта). Может быть использована крошка пеностекла, предварительно пропитанная окрашивающим раствором (например, 3-4% раствором азотнокислых солей кобальта, никеля, марганца). Поверхность крошки пеностекла оплавляют (например, с применением электрической, газовой печи, плазмотрона) до образования цветного стекловидного слоя.
В составе материала может быть использовано любое синтетическое полимерное связующее (например, мономер стирола или акрилонитрила или метилметакрилата, с последующей его полимеризацией)
В таблице приведены составы материала.
Таблица
Компоненты
Соотношение, объемные части
1
2
3
Крошка пеностекла с оплавленной поверхностью
9
8
7
Синтетическое полимерное связующее
1
1
1
Компоненты (крошку пеностекла с оплавленной поверхностью и мономер) дозируют в требуемых количествах и смешивают. Полученную смесь наносят на поверхность железобетонных стеновых панелей и осуществляют процесс полимеризации.
Полученный материал легок (масса, расходуемая на отделку 1 кв. метра поверхности 0,3-0,45 кг), не впитывает воду.
Источник информации
1. Отделка наружных стеновых панелей декоративными бетонами и растворами. Отечественный и зарубежный опыт. Экспресс-информация. -Мн., Белорусский НИИ научно-технической информации и технико-экономических исследований, 1977. - С.5.